(57)【特許請求の範囲】
【請求項１】
（ａ）金属前駆体を溶媒中に溶解させて、前駆体溶液を製造する段階；
（ｂ）前記前駆体溶液を反応器の内部に噴霧しながら、熱分解させて、触媒粉末を形成する段階；および
（ｃ）前記触媒粉末を６００〜９００℃に加熱した流動層反応器の内部に投入し、炭素系ガスと運搬ガスを噴射して、前記触媒粉末から多重壁カーボンナノチューブを合成する段階；を含み、
前記段階（ａ）〜（ｃ）が連続式で行われ、
前記触媒粉末は、下記式１による金属成分を含み、
下記式２による転換率が８０％以上である、多重壁カーボンナノチューブの製造方法：
【数１】
0006872627.tif 000008
上記式中、
Ｍａは、Ｆｅ、Ｎｉ、Ｃｏ、Ｍｎ、Ｃｒ、Ｍｏ、Ｖ、Ｗ、ＳｎおよびＣｕの中から選ばれた２種以上の金属であり、
Ｍｂは、Ｍｇ、Ａｌ、ＳｉおよびＺｒの中から選ばれた１種以上の金属であり、
ｘおよびｙは、それぞれＭａおよびＭｂのモル分率を示し、
ｘ＋ｙ＝１０、２．０≦ｘ≦７．５、２．５≦ｙ≦８．０である。
【数２】
0006872627.tif 000009
【請求項２】
前記触媒粉末は、厚さが０．５〜１０μｍである中空構造を有する、請求項１に記載の多重壁カーボンナノチューブの製造方法。
【請求項３】
前記触媒粉末の見かけ密度が０．０５〜０．７０ｇ／ｍＬである、請求項１または２に記載の多重壁カーボンナノチューブの製造方法。
【請求項４】
前記中空構造の中空比率が５０体積％以上である、請求項２に記載の多重壁カーボンナノチューブの製造方法。
【請求項５】
前記炭素系ガスが、炭素数１〜４の飽和または不飽和炭化水素、一酸化炭素、ベンゼン、およびこれらのうち２以上の混合物よりなる群から選ばれた一つである、請求項１〜４のいずれか１項に記載の多重壁カーボンナノチューブの製造方法。
【請求項６】
前記運搬ガスが、ヘリウム、窒素、アルゴン、およびこれらのうち２以上の混合物よりなる群から選ばれた一つである、請求項１〜５のいずれか１項に記載の多重壁カーボンナノチューブの製造方法。
【請求項７】
前記金属前駆体が、金属の硝酸塩、硫酸塩、アルコキシド、クロライド、アセテート、カーボネート、およびこれらのうち２以上の混合物よりなる群から選ばれた一つである、請求項１〜６のいずれか１項に記載の多重壁カーボンナノチューブの製造方法。
【請求項８】
前記段階（ｂ）が、
（ｉ）２〜５気圧の空気を運搬ガスとして供給し、外部空気を流入させて、前駆体溶液を反応器の内部に噴霧する段階；および
（ｉｉ）噴霧された前記前駆体溶液を６００〜１，２００℃で熱分解して、触媒粉末を形成する段階；
を含む、請求項１〜７のいずれか１項に記載の多重壁カーボンナノチューブの製造方法。
【請求項９】
前記段階（ｃ）が、
（ｉ）流動層反応器を６００〜９００℃に加熱する段階；
（ｉｉ）反応器の上部で触媒粉末を供給し、反応器内で流動化させる段階；
（ｉｉｉ）炭素系ガスと運搬ガスを反応器の下部で回転翼を通じて供給する段階；および
（ｉｖ）前記回転翼による上昇気流により流動化した前記触媒粉末上に炭素を熱気相蒸着させる段階；
を含む、請求項１〜８のいずれか１項に記載の多重壁カーボンナノチューブの製造方法。
【請求項１０】
前記段階（ｃ）以後に、
（ｄ）前記多重壁カーボンナノチューブを前記流動層反応器から回収する段階；をさらに含む、請求項１〜９のいずれか１項に記載の多重壁カーボンナノチューブの製造方法。
【請求項１１】
前記（ｄ）段階が、
（ｉ）前記多重壁カーボンナノチューブを、窒素ガスを利用してサイクロンに移送する段階；および
（ｉｉ）前記サイクロンで前記多重壁カーボンナノチューブのうち不純物を除去して、多重壁カーボンナノチューブを選別する段階；
を含む、請求項１０に記載の多重壁カーボンナノチューブの製造方法。
【請求項１２】
前記多重壁カーボンナノチューブが凝集して束型カーボンナノチューブとして存在する、請求項１〜１１のいずれか１項に記載の多重壁カーボンナノチューブの製造方法。
【請求項１３】
前記束型カーボンナノチューブの平均束直径（ｂｕｎｄｌｅ  ｄｉａｍｅｔｅｒ）が０．５〜２０μｍであり、平均束長さ（ｂｕｎｄｌｅ  ｌｅｎｇｔｈ）が１０〜２００μｍである、請求項１２に記載の多重壁カーボンナノチューブの製造方法。
【請求項１４】
前記多重壁カーボンナノチューブのラマン分光強度比ＩＧ／ＩＤが０．７〜１．５である、請求項１〜１３のいずれか１項に記載の多重壁カーボンナノチューブの製造方法。
【請求項１５】
前記多重壁カーボンナノチューブの平均直径が５〜５０ｎｍである、請求項１〜１４のいずれか１項に記載の多重壁カーボンナノチューブの製造方法。
【請求項１６】
前記多重壁カーボンナノチューブの見かけ密度が０．０１〜０．０７ｇ／ｍＬである、請求項１〜１５のいずれか１項に記載の多重壁カーボンナノチューブの製造方法。
【発明の詳細な説明】
【技術分野】
【０００１】
本発明は、連続式工程を利用した多重壁カーボンナノチューブの製造方法に関する。
【背景技術】
【０００２】
カーボンナノチューブ（ｃａｒｂｏｎ  ｎａｎｏｔｕｂｅ）は、１個の炭素原子が３個の他の炭素原子と結合した六角形のハニカム形状のチューブ型構造を有する素材であって、その電気的、熱的、機械的特性が他の素材に比べて優れていて、多様な産業分野に応用されている。
【０００３】
このようなカーボンナノチューブは、一般的に電気放電法（ａｒｃ−ｄｉｓｃｈａｒｇｅ）、熱分解法（ｐｙｒｏｌｙｓｉｓ）、レーザー蒸着法（ｌａｓｅｒ  ｖａｐｏｒｉｚａｔｉｏｎ）、化学気相蒸着法（ｃｈｅｍｉｃａｌ  ｖａｐｏｒ  ｄｅｐｏｓｉｔｉｏｎ）、プラズマ化学気相蒸着法（ｐｌａｓｍａ  ｃｈｅｍｉｃａｌ  ｖａｐｏｒ  ｄｅｐｏｓｉｔｉｏｎ）、熱化学気相蒸着法（ｔｈｅｒｍａｌ  ｃｈｅｍｉｃａｌ  ｖａｐｏｒ  ｄｅｐｏｓｉｔｉｏｎ）、気相合成法（ｃｈｅｍｉｃａｌ  ｖａｐｏｒ  ｃｏｎｄｅｎｓａｔｉｏｎ）などの多様な方法により製造される。
【０００４】
今まで多様な金属成分の組合せおよび物理的特性を有するカーボンナノチューブ製造用触媒が開発されたが、大部分が生産性および合成されたカーボンナノチューブの均一性が低い固定層化学気相蒸着反応器をベースに開発されて、大量生産および均一なカーボンナノチューブの製造に有利な流動層化学気相蒸着反応器には適していないという問題がある。
【０００５】
また、触媒の製造方法が、噴霧乾燥法（ｓｐｒａｙ  ｄｒｙ）であって、２００〜３５０℃の低温で行われ、触媒の内部にホールを形成するためには、必須的に水溶性高分子を造孔剤として使用しなければならず、触媒を合成に適合した形態に作るために、３５０〜１，１００℃で別途の焼成過程を経なければならないという問題があり、このような噴霧乾燥法で製造された触媒粉末は、高い見かけ密度により流動層反応器には適していないという問題がある。
【発明の概要】
【発明が解決しようとする課題】
【０００６】
本発明は、前述した従来技術の問題点を解決するためのものであって、本発明の目的は、流動層反応器に最適化された触媒粉末を利用して炭素系原料ガスの転換率および多重壁カーボンナノチューブの収率を向上させることによって、多重壁カーボンナノチューブを大量で製造できる方法を提供することにある。
【課題を解決するための手段】
【０００７】
本発明の一態様は、（ａ）金属前駆体を溶媒中に溶解させて、前駆体溶液を製造する段階；（ｂ）前記前駆体溶液を反応器の内部に噴霧しながら、熱分解させて、触媒粉末を形成する段階；および（ｃ）前記触媒粉末を６００〜９００℃に加熱した流動層反応器の内部に投入し、炭素系ガスと運搬ガスを噴射して、前記触媒粉末から多重壁カーボンナノチューブを合成する段階；を含み、前記段階（ａ）〜（ｃ）が連続式で行われ、前記触媒粉末は、下記式１による金属成分を含む多重壁カーボンナノチューブの製造方法を提供する。
【０００８】
【数１】
0006872627.tif 000002
【０００９】
上記式中、Ｍａは、Ｆｅ、Ｎｉ、Ｃｏ、Ｍｎ、Ｃｒ、Ｍｏ、Ｖ、Ｗ、ＳｎおよびＣｕの中から選ばれた２種以上の金属であり、Ｍｂは、Ｍｇ、Ａｌ、ＳｉおよびＺｒの中から選ばれた１種以上の金属であり、ｘおよびｙは、それぞれＭａおよびＭｂのモル分率を示し、ｘ＋ｙ＝１０、２．０≦ｘ≦７．５、２．５≦ｙ≦８．０である。
【００１０】
一実施例において、前記触媒粉末は、厚さが０．５〜１０μｍである中空構造を有することができる。
【００１１】
一実施例において、前記触媒粉末の見かけ密度が０．０５〜０．７０ｇ／ｍＬであり得る。
【００１２】
一実施例において、前記中空構造の中空比率が５０体積％以上であり得る。
【００１３】
一実施例において、下記式２による転換率が８０％以上であり得る。
【００１４】
【数２】
0006872627.tif 000003
【００１５】
一実施例において、前記炭素系ガスが、炭素数１〜４の飽和または不飽和炭化水素、一酸化炭素、ベンゼン、およびこれらのうち２以上の混合物よりなる群から選ばれた一つであり得る。
【００１６】
一実施例において、前記運搬ガスが、ヘリウム、窒素、アルゴン、およびこれらのうち２以上の混合物よりなる群から選ばれた一つであり得る。
【００１７】
一実施例において、前記金属前駆体が、金属の硝酸塩、硫酸塩、アルコキシド、クロライド、アセテート、カーボネート、およびこれらのうち２以上の混合物よりなる群から選ばれた一つであり得る。
【００１８】
一実施例において、前記段階（ｂ）が、（ｉ）２〜５気圧の空気を運搬ガスとして供給し、外部空気を流入させて、前駆体溶液を反応器の内部に噴霧する段階；および（ｉｉ）噴霧された前記前駆体溶液を６００〜１，２００℃で熱分解して、触媒粉末を形成する段階；を含むことができる。
【００１９】
一実施例において、前記段階（ｃ）が、（ｉ）流動層反応器を６００〜９００℃に加熱する段階；（ｉｉ）反応器の上部で触媒粉末を供給し、反応器内で流動化させる段階；（ｉｉｉ）炭素系ガスと運搬ガスを反応器の下部で回転翼を通じて供給する段階；および（ｉｖ）前記回転翼による上昇気流により流動化した前記触媒粉末上に炭素を熱気相蒸着させる段階；を含むことができる。
【００２０】
一実施例において、前記段階（ｃ）以後に、（ｄ）前記多重壁カーボンナノチューブを前記流動層反応器から回収する段階；をさらに含むことができる。
【００２１】
一実施例において、前記段階（ｄ）が、（ｉ）前記多重壁カーボンナノチューブを、窒素ガスを利用してサイクロンに移送する段階；および（ｉｉ）前記サイクロンで前記多重壁カーボンナノチューブのうち不純物を除去して、多重壁カーボンナノチューブを選別する段階；を含むことができる。
【００２２】
一実施例において、前記多重壁カーボンナノチューブが凝集して束型カーボンナノチューブとして存在することができる。
【００２３】
一実施例において、前記束型カーボンナノチューブの平均束直径（ｂｕｎｄｌｅ  ｄｉａｍｅｔｅｒ）が０．５〜２０μｍであり、平均束長さ（ｂｕｎｄｌｅ  ｌｅｎｇｔｈ）が１０〜２００μｍであり得る。
【００２４】
一実施例において、前記多重壁カーボンナノチューブのラマン分光強度比ＩＧ／ＩＤが０．７〜１．５であり得る。
【００２５】
一実施例において、前記多重壁カーボンナノチューブの平均直径が５〜５０ｎｍであり得る。
【００２６】
一実施例において、前記多重壁カーボンナノチューブの見かけ密度が０．０１〜０．０７ｇ／ｍＬであり得る。
【発明の効果】
【００２７】
本発明の一態様によれば、噴霧熱分解方法で流動層反応器に最適化した触媒粉末を製造し、これを利用して流動層反応器で多重壁カーボンナノチューブを連続的に製造することによって、８０％以上の転換率を得ることができるので、非常に経済的に多重壁カーボンナノチューブを大量で生産することができる。
【００２８】
本発明の効果は、上記した効果に限定されるものではなく、本発明の詳細な説明または請求範囲に記載された発明の構成から推論可能なすべての効果を含むものと理解すべきである。
【図面の簡単な説明】
【００２９】
【図１】図１は、本発明の一実施例による多重壁カーボンナノチューブ製造用触媒のＳＥＭ写真である。
【図２】図２は、本発明の比較例による多重壁カーボンナノチューブ製造用触媒のＳＥＭ写真である。
【発明を実施するための形態】
【００３０】
以下では、添付の図面を参照して本発明を説明することとする。しかしながら、本発明は、様々な異なる形態で具現され得、したがって、ここで説明する実施例に限定されるものではない。そして、図面において本発明を明確に説明するために説明と関係ない部分は省略し、明細書全般において類似した部分に対しては、類似した参照符号を付けた。
【００３１】
明細書全般において、任意の部分が他の部分と「連結」されているというとき、これは、「直接的に連結」されている場合だけでなく、その中間に他の部材を挟んで「間接的に連結」されている場合をも含む。また、任意の部分が或る構成要素を「含む」というとき、これは、特に反対される記載がない限り、他の構成要素を除くものではなく、他の構成要素をさらに具備できることを意味する。
【００３２】
本発明の一態様は、（ａ）金属前駆体を溶媒中に溶解させて、前駆体溶液を製造する段階；（ｂ）前記前駆体溶液を反応器の内部に噴霧しながら、熱分解させて、触媒粉末を形成する段階；および（ｃ）前記触媒粉末を６００〜９００℃に加熱した流動層反応器の内部に投入し、炭素系ガスと運搬ガスを噴射して、前記触媒粉末から多重壁カーボンナノチューブを合成する段階；を含み、前記段階（ａ）〜（ｃ）が連続式で行われ、前記触媒粉末は、下記式１による金属成分を含む多重壁カーボンナノチューブの製造方法を提供する。
【００３３】
【数３】
0006872627.tif 000004
【００３４】
上記式中、Ｍａは、Ｆｅ、Ｎｉ、Ｃｏ、Ｍｎ、Ｃｒ、Ｍｏ、Ｖ、Ｗ、ＳｎおよびＣｕの中から選ばれた２種以上の金属であり、Ｍｂは、Ｍｇ、Ａｌ、ＳｉおよびＺｒの中から選ばれた１種以上の金属であり、ｘおよびｙは、それぞれＭａおよびＭｂのモル分率を示し、ｘ＋ｙ＝１０、２．０≦ｘ≦７．５、２．５≦ｙ≦８．０である。
【００３５】
前記段階（ａ）で前記触媒粉末を成すそれぞれの金属元素の前駆体溶液を製造することができる。前記金属前駆体は、金属の硝酸塩、硫酸塩、アルコキシド、クロライド、アセテート、カーボネート、およびこれらのうち２以上の混合物よりなる群から選ばれた一つであり得るが、これに限定されるものではない。
【００３６】
前記段階（ａ）で前記溶媒は、極性溶媒であってもよく、前記極性溶媒として、水、メタノール、エタノール、プロパノール、イソプロパノール、ブタノール、またはこれらのうち２以上の混合溶媒が使用でき、好ましくは水、さらに好ましくは脱イオン水が使用できる。
【００３７】
前記前駆体溶液の製造のために各前駆体を溶解させるとき、脱イオン水を溶媒として使用すると、前駆体溶液内の不純物を最小化することができ、これにより、最終的に製造される触媒粉末の純度を向上させることができる。前記触媒粉末の純度向上は、結果的にカーボンナノチューブの純度向上を意味する。
【００３８】
前記段階（ｂ）で前記前駆体溶液を反応器の内部に噴霧しながら、熱分解させて、触媒粉末を形成することができる。前記段階（ｂ）は、（ｉ）２〜５気圧の空気を運搬ガスとして供給し、外部空気を流入させて、前駆体溶液を反応器の内部に噴霧する段階；および（ｉｉ）噴霧された前記前駆体溶液を６００〜１，２００℃で熱分解して、触媒粉末を形成する段階；を含むことができる。
【００３９】
前記段階（ｉ）では、触媒粉末の粒径、見かけ密度などを制御するために、前記前駆体溶液を反応器の内部に噴霧して、さらに微細な液滴（ｄｒｏｐｌｅｔ）に変換させることができる。
【００４０】
前記前駆体溶液の噴霧時、その圧力は、２〜５気圧の範囲内に調節することができる。前記噴霧圧力が２気圧未満であると、触媒粉末の粒径、見かけ密度などが一定の範囲内に調節されないため、これを通じて合成されるカーボンナノチューブの純度が低下することがある。一方、前記噴霧圧力が５気圧超であると、液滴の粒度が過度に小さくなって、収得された触媒が相互凝集し得る。
【００４１】
前記前駆体溶液の表面張力を克服し、慣性力（ｉｎｅｒｔｉａ  ｆｏｒｃｅ）を効率的に溶液に伝達するほど液滴のサイズをより細かく制御することができ、これを通じて触媒粉末の粒径、見かけ密度などを精密に制御することができる。
【００４２】
これにより、前記前駆体溶液の噴霧と同時にガスを噴射して液滴を形成させることができ、前記前駆体溶液の噴霧以後にガスを噴射して液滴を形成させることもできる。
【００４３】
ただし、前駆体溶液とガスの噴霧を順次に行う場合、液滴のサイズをより細かく制御することができるので、前記触媒粉末の製造方法が前記段階（ｉｉ）以前に前記反応器の内部にガスを噴霧する段階をさらに含むことができる。
【００４４】
この際、前記ガスとしては、空気、窒素、アルゴンまたはこれらのうち２以上の混合ガスが使用でき、好ましくは空気が使用できる。また、前記液滴形成の効率を向上させるために、前記ガス噴霧に加えて、さらに静電気的引力を加えることもできる。
【００４５】
前記前駆体溶液を噴霧した後、ガスをさらに噴霧する場合において、同時に噴霧する場合と同様に、噴霧ガスの圧力を２〜５気圧の範囲内に調節することができ、前記範囲を外れた場合の影響に関しては、前述したものと同じである。
【００４６】
前記段階（ｉｉ）では、前記液滴を加熱して溶媒を蒸発させ、前駆体を分解することによって、最終的に触媒粉末を製造することができる。この際、前記反応器の温度が６００〜１，２００℃、好ましくは７００〜９００℃であり得る。
【００４７】
前記反応器の温度が６００℃未満であると、触媒粉末の乾燥状態が不良であるので、更なる工程が必要であり、経済性の側面において不利であり、これを通じて製造されるカーボンナノチューブの純度や物性が低下することがある。また、前記反応器の温度が１，２００℃超であると、機器または設備の構築に余分なコストがかかり、経済的損失を招くと共に、固溶体形成や結晶構造の変形により触媒性能が低下することがある。
【００４８】
前記段階（ｃ）で前記触媒粉末を６００〜９００℃に加熱した流動層反応器の内部に投入し、炭素系ガスと運搬ガスを噴射して、前記触媒粉末から多重壁カーボンナノチューブを合成することができる。
【００４９】
具体的に、前記段階（ｃ）は、（ｉ）流動層反応器を６００〜９００℃に加熱する段階；（ｉｉ）反応器の上部で触媒粉末を供給し、反応器内で流動化させる段階；（ｉｉｉ）炭素系ガスと運搬ガスを反応器の下部で回転翼を通じて供給する段階；および（ｉｖ）前記回転翼による上昇気流により流動化した前記触媒粉末上に炭素を熱気相蒸着させる段階；を含むことができる。
【００５０】
前記段階（ａ）〜（ｃ）は、連続式で行うことができて、特に、前記段階（ａ）〜（ｂ）で噴霧熱分解法により製造された触媒粉末がカーボンナノチューブを製造するための流動層反応器に連続的に投入されて、大量のカーボンナノチューブを効果的に製造することができる。
【００５１】
前記触媒粉末は、カーボンナノチューブを合成するための気相合成法に使用されることができ、前記ＭａがＦｅ、Ｎｉ、Ｃｏ、Ｍｎ、Ｃｒ、Ｍｏ、Ｖ、Ｗ、ＳｎおよびＣｕの中から選ばれた２種以上の金属であり、前記ＭｂがＭｇ、Ａｌ、ＳｉおよびＺｒの中から選ばれた１種以上の金属であるので、少なくとも３種以上の金属、好ましくは３種〜５種の金属成分を含むことができる。
【００５２】
特に、前記Ｍａは、前記触媒粉末において触媒成分および活性成分であり、前記触媒成分および活性成分として単一の金属成分を使用する場合に比べて、２種以上の金属成分を混合して使用することによって、カーボンナノチューブ合成過程中に不純物の生成を抑制して純度を向上させることができる。
【００５３】
本明細書において使用された用語「触媒成分」は、物質の化学反応エネルギーを根本的に下げる物質、すなわち主触媒を意味し、「活性成分」は、前記触媒成分の作用を補助する物質、すなわち助触媒を意味する。前記触媒成分と活性成分が一定の範囲内で均一な分布を成している場合、カーボンナノチューブの合成収率が向上することができる。
【００５４】
前記ＭａおよびＭｂのモル分率ｘ、ｙは、それぞれ２．０≦ｘ≦７．５、２．５≦ｙ≦８．０である関係を満たすことができる。前記ｘが２．０未満であると、触媒の活性とそれによるカーボンナノチューブの合成収率が低下することがあり、７．５超であると、支持体成分であるＭｂの含量が相対的に少なくて、触媒粉末の耐久性が低下するにつれて、カーボンナノチューブの大量生産のための連続式流動層化学気相蒸着方式に適用しにくい問題がある。
【００５５】
前記触媒粉末は、厚さが０．５〜１０μｍ、好ましくは１〜８μｍである中空構造を有することができ、前記中空比率が５０体積％以上であり得る。また、前記触媒粉末の見かけ密度は、０．０５〜０．７０ｇ／ｍＬであり得る。
【００５６】
本明細書に使用された用語「中空構造」は、内部が空いている立体構造、例えば、内部が空いている球形または多面体型構造を意味し、前記中空構造は、中空が全部密閉されたクローズ構造（ｃｌｏｓｅｄ  ｓｔｒｕｃｔｒｕｒｅ）、中空のうち一部が開放されたオープン構造（ｏｐｅｎ  ｓｔｒｕｃｔｕｒｅ）、またはこれらの組合せを含むものと解することができる。
【００５７】
従来使用された内部が満杯になった球形の触媒粉末の場合、見かけ密度が約０．７ｇ／ｍＬ超と高くて、カーボンナノチューブの大量生産のための連続式流動層化学気相蒸着方式に適用しにくく、触媒粉末の外表面にのみカーボンナノチューブが成長して収率を一定の水準以上に改善しにくい問題がある。
【００５８】
これに対して、前記触媒粉末は、中空構造を有するので、従来の触媒粉末に比べて見かけ密度が低くて、連続式流動層化学気相蒸着方式に適用されることができ、カーボンナノチューブが前記中空構造の外表面から外側方向に成長することができると共に、前記中空構造の内表面から内側方向にも成長することができるので、カーボンナノチューブの合成収率を顕著に改善することができる。
【００５９】
具体的に、下記式２による炭素系ガスの転換率が８０％以上であり得る。
【００６０】
【数４】
0006872627.tif 000005
【００６１】
前記炭素系ガスは、例えば、炭素数１〜４の飽和または不飽和炭化水素、一酸化炭素、ベンゼン、およびこれらのうち２以上の混合物よりなる群から選ばれた一つであり得、好ましくはエチレンガスであってもよいが、これに限定されるものではない。また、前記運搬ガスは、例えば、ヘリウム、窒素、アルゴン、およびこれらのうち２以上の混合物よりなる群から選ばれた一つであってもよく、好ましくは窒素であってもよいが、これに限定されるものではない。
【００６２】
前記段階（ｃ）以後に、（ｄ）前記多重壁カーボンナノチューブを前記流動層反応器から回収する段階；をさらに含むことができる。前記段階（ｄ）が、（ｉ）前記多重壁カーボンナノチューブを窒素ガスを利用してサイクロンに移送する段階；および（ｉｉ）前記サイクロンで前記多重壁カーボンナノチューブのうち不純物を除去して、多重壁カーボンナノチューブを選別する段階；を含むことができる。
【００６３】
本明細書において使用された用語「サイクロン」は、一定の混合物内に含有された不純物を分離させる装置を意味するものであって、不純物が含まれた混合物を円錘形装置の上段円周の接線方向に流入させると、高速の旋回流が発生し、前記混合物のうち不純物が壁に衝突して運動エネルギーが減少しつつ、装置の下段部に排出および除去され、不純物が除去された混合物は、上段部に排出される原理を利用する。すなわち不純物の一種である凝集したカーボンナノチューブは、前記サイクロンの下段部に排出および除去され、精製された多重壁カーボンナノチューブは、前記サイクロンの上段部を通じて排出されることによって、その後段に位置する包装装置を経て高純度の均一な製品が生産され得る。
【００６４】
前記多重壁カーボンナノチューブは、凝集して束型カーボンナノチューブとして存在することができる。前記束型カーボンナノチューブは、基本的に複数のカーボンナノチューブ、好ましくは複数の多重壁カーボンナノチューブが相互凝集した形態で存在することができる。それぞれのカーボンナノチューブおよびその集合体は、直線型、曲線型、またはこれらが混合された形態であり得る。
【００６５】
前記束型カーボンナノチューブの平均束直径（ｂｕｎｄｌｅ  ｄｉａｍｅｔｅｒ）が０．５〜２０μｍであり、平均束長さ（ｂｕｎｄｌｅ  ｌｅｎｇｔｈ）が１０〜２００μｍであり得る。また、前記多重壁カーボンナノチューブのラマン分光強度比ＩＧ／ＩＤが０．７〜１．５であり得、平均直径は５〜５０ｎｍであり得、見かけ密度は０．０１〜０．０７ｇ／ｍＬであり得る。
【実施例】
【００６６】
以下、本発明の実施例を詳細に説明することとする。
【００６７】
実施例
Ｆｅ（ＮＯ３）３・９Ｈ２Ｏ、Ｃｏ（ＮＯ３）３・６Ｈ２Ｏ、（ＮＨ４）６Ｍｏ７Ｏ２４・４Ｈ２Ｏ、ＮＨ４ＶＯ３、（ＮＨ４）１０Ｈ２（Ｗ２Ｏ７）６・９Ｈ２Ｏ、Ａｌ（ＮＯ３）３・９Ｈ２Ｏ、Ｍｇ（ＮＯ３）２・６Ｈ２ＯおよびＺｒＯ（ＮＯ３）２・２Ｈ２Ｏのうち下記表１の触媒組成に必要なそれぞれの前駆体を脱イオン水に溶解させて、前駆体溶液を製造した。前記前駆体溶液を時間当たり３Ｌずつ空気とともに反応器の内部に噴霧して熱分解することによって、触媒粉末を収得した。この際、熱分解条件は、空気の圧力は、３気圧、反応器の内部温度は、７５０℃であり、１２０分間連続的に運転した。
【００６８】
【表１】
0006872627.tif 000006
【００６９】
比較例５の触媒は、実施例５の触媒と成分および組成は同一であるが、触媒を噴霧乾燥法で製造したものであって、実施例５と触媒の製造方法が異なっている。具体的に、比較例５の場合、実施例５の噴霧熱分解法に比べて相対的に非常に低い温度２００℃の反応器の内部に前駆体溶液を噴霧して触媒粉末を製造した後、７００℃、空気雰囲気の熱処理炉で１時間の間熱処理して、内部が満杯になった球形の触媒粉末を製造した。比較例６、７の触媒は、それぞれ共沈法と燃焼法で製造されたものであって、これらは、それぞれ図２のような板状を有する。比較例８の触媒は、触媒成分のうちＡｌの前駆体として水に全く溶けないアルミナ（Ａｌ２Ｏ３）粉末を使用して製造した触媒である。
【００７０】
前記触媒粉末を利用してカーボンナノチューブの合成を進めた。具体的に、それぞれの触媒粉末を直径３５０ｍｍの流動層化学気相蒸着反応器に投入し、窒素雰囲気で７００〜８００℃まで昇温して維持させた。以後、窒素およびエチレンが混合されたガスを分当たり１５０Ｌの速度で供給しつつ、４０分間反応させて、それぞれの触媒粉末に成長したカーボンナノチューブを合成した。
【００７１】
実験例
前記触媒粉末の見かけ密度は、マスシリンダーに触媒粉末を充填して重さを測定した後、測定された重さをマスシリンダーの体積で割って算出し、これと同じ方法でカーボンナノチューブの見かけ密度を測定した。また、カーボンナノチューブの合成収率は、「合成されたカーボンナノチューブの重さ（ｇ）］／［投入された触媒粉末の重さ（ｇ）］＊１００」の式によって計算し、エチレンの転換率は、「｛（多重壁カーボンナノチューブの重量（ｇ））−（触媒粉末の重量（ｇ））｝／｛（炭素系ガス供給量（Ｌ））＊（炭素系ガス１モルのうち炭素の重量（ｇ／ｍｏｌ））／（２２．４（Ｌ／ｍｏｌ））｝＊１００」の式によって計算した。測定結果は、下記表２の通りである。
【００７２】
【表２】
0006872627.tif 000007
【００７３】
前記表２を参照すると、実施例１〜１０の触媒を使用して流動層化学気相蒸着反応器でカーボンナノチューブを合成する場合、１，２００％以上の高い合成収率を得ることができるので、カーボンナノチューブの大量生産に適していることを確認することができる。しかしながら、比較例の触媒を使用した場合には、カーボンナノチューブの合成収率が１，０００％未満と大量生産には適しておらず、このような結果から、比較例の触媒は、流動層化学気相蒸着反応器に適合した形態の触媒でないことを確認することができる．特に、比較例４、５、６、８の触媒は、触媒粉末の見かけ密度が０．７０ｇ／ｍＬ以上であって、触媒粉末を反応ガスで浮遊させながら、カーボンナノチューブを合成する流動層化学気相蒸着方式では、触媒を浮遊させにくいという問題がある。
【００７４】
また、低い合成収率と触媒粉末の流動化問題によって比較例の触媒を使用した場合には、カーボンナノチューブの合成に使用したエチレンガスの転換率がいずれも８０％未満であって、大量生産に使用する場合、同じ量のカーボンナノチューブを製造するために、さらに多くの量のエチレンガスを投入しなければならないので、生産費用の側面においても非常に不利であることが分かる。
【００７５】
前述した本発明の説明は、例示のためのものであり、本発明の属する技術分野における通常の知識を有する者は、本発明の技術的思想や必須の特徴を変更することなく、他の具体的な形態に容易に変形が可能であることが理解できる。したがって、以上で記述した実施例は、すべての面において例示的なものであり、限定的なものと理解すべきである。例えば、単一型と説明されている各構成要素は、分散して実施されてもよく、同様に、分散したものと説明されている構成要素も、結合された形態で実施されてもよい。
【００７６】
本発明の範囲は、後述する請求範囲により示され、請求範囲の意味および範囲そしてその均等概念から導き出されるすべての変更または変形された形態が本発明の範囲に含まれるものと解すべきである。
【図１】
0006872627.tif 000010
【図２】
0006872627.tif 000011